(57)【要約】【課題】塗膜外観性及び塗装作業性（タレ抵抗性、ワキ抵抗性）に優れた複層塗膜を得ることができる、３Ｃ１Ｂ方式の複層塗膜形成方法を提供する。【解決手段】本発明は、被塗物上に、水性第１ベース塗料（Ａ）を塗装して第１ベース塗膜を形成する工程、未硬化の前記第１ベース塗膜上に水性第２ベース塗料（Ｂ）を塗装して第２ベース塗膜を形成する工程、未硬化の前記第２ベース塗膜上にクリヤー塗料（Ｃ）を塗装してクリヤー塗膜を形成する工程、前記第１ベース塗膜、前記第２ベース塗膜、前記クリヤー塗膜を同時に加熱硬化する工程を含み、前記水性第１ベース塗料（Ａ）が、基体樹脂として、重量平均分子量が１０，０００〜１００，０００である水溶性又は水分散性アクリル樹脂（Ａ１）、並びに、重量平均分子量が１０，０００〜１００，０００であって、ポリエステル樹脂、ポリウレタン樹脂、及びアクリル−ウレタン樹脂から選ばれる１種以上の水溶性又は水分散性樹脂（Ａ２）を含有する、複層塗膜形成方法に関する。【選択図】なし【特許請求の範囲】
【請求項１】
被塗物上に、水性第１ベース塗料（Ａ）を塗装して第１ベース塗膜を形成する工程、未硬化の前記第１ベース塗膜上に水性第２ベース塗料（Ｂ）を塗装して第２ベース塗膜を形成する工程、未硬化の前記第２ベース塗膜上にクリヤー塗料（Ｃ）を塗装してクリヤー塗膜を形成する工程、前記第１ベース塗膜、前記第２ベース塗膜、前記クリヤー塗膜を同時に加熱硬化する工程を含み、前記水性第１ベース塗料（Ａ）が、基体樹脂として、重量平均分子量が１０，０００〜１００，０００である水溶性又は水分散性アクリル樹脂（Ａ１）、並びに、重量平均分子量が１０，０００〜１００，０００であって、ポリエステル樹脂、ポリウレタン樹脂、及びアクリル−ウレタン樹脂から選ばれる１種以上の水溶性又は水分散性樹脂（Ａ２）を含有する、複層塗膜形成方法。
【請求項２】
｛前記（Ａ１）成分／前記（Ａ２）成分｝で表される固形分質量比の値が０．１〜１．０である、請求項１に記載の複層塗膜形成方法。
【請求項３】
前記（Ａ１）成分のガラス転移温度が２０〜８０℃である、請求項１又は２に記載の複層塗膜形成方法。
【請求項４】
前記（Ａ２）成分のガラス転移温度が−５０〜０℃である、請求項１〜３のいずれか１項に記載の複層塗膜形成方法。
【請求項５】
｛前記（Ａ１）成分＋前記（Ａ２）成分｝／（前記水性第１ベース塗料（Ａ）の基体樹脂の総固形分）で表される固形分質量比の値が０．８以上である、請求項１〜４のいずれか１項に記載の複層塗膜形成方法。
【請求項６】
前記水性第２ベース塗料（Ｂ）が、基体樹脂として、重量平均分子量が１０，０００〜１００，０００である水溶性又は水分散性樹脂を含有する、請求項１〜５のいずれか１項に記載の複層塗膜形成方法。
【請求項７】
請求項１〜６のいずれか１項に記載の複層塗膜形成方法により得られた塗膜。
【発明の詳細な説明】
【技術分野】
【０００１】
本発明は、種々の分野、特に自動車塗装の分野において利用可能な、新規な複層塗膜形成方法に関する。
【背景技術】
【０００２】
一般的に、自動車車体を被塗装物とする複層塗膜形成方法は、被塗物に電着塗膜を形成して加熱硬化させた後で、中塗り塗膜、ベース塗膜及びクリヤー塗膜からなる複層塗膜を形成することにより行われている。また、現在では、揮発性有機溶剤（ＶＯＣ）削減のために、中塗り塗料及びベース塗料として、水性塗料が使用されるようになってきている。
【０００３】
そして、近年、省エネルギーの観点から、電着塗膜上に水性中塗り塗料を塗装して中塗り塗膜を形成し、未硬化の中塗り塗膜上に水性ベース塗料を塗装してベース塗膜を形成し、未硬化のベース塗膜上にクリヤー塗料を塗装してクリヤー塗膜を形成し、これら３層の塗膜を同時に加熱硬化させる、いわゆる３コート１ベーク（３Ｃ１Ｂ）方式による複層塗膜形成方法が採用され始めている。
【０００４】
この３Ｃ１Ｂ方式の複層塗膜形成方法では、未硬化の中塗り塗膜上に、いわゆるウェットオンウェット方式で、水性ベース塗料が塗装されるため、中塗り塗膜とベース塗膜との間で混相が起こりやすく、塗膜外観性が低下することが課題になっている。
【０００５】
この課題を解決するための手段として、特許文献１には、水性中塗り塗料に、特定の重量平均分子量を有するアクリルエマルション樹脂を含有させることが開示されている。
また、特許文献２には、水性中塗り塗料に、特定のガラス転移温度、酸価、水酸基価を有するアクリルエマルションと、特定の酸価を有するウレタン樹脂エマルションを含有させることが開示されている。
【０００６】
さらに、特許文献３には、水性中塗り塗料を使用せず、水性第１ベース塗料、水性第２ベース塗料、クリヤー塗料を使用する３Ｃ１Ｂ方式の複層塗膜形成方法において、水性第１ベース塗料にアクリルエマルション樹脂を含有させることが開示されている。
【０００７】
しかしながら、特許文献１〜３に記載の複層塗膜形成方法では、充分に良好な外観性の塗膜を得ることが出来ず、また、タレやワキが発生しやすいという問題があった。
【先行技術文献】
【特許文献】
【０００８】
【特許文献１】特許第４２３５３９１号
【特許文献２】特許第４３５２３９９号
【特許文献３】特開２００４−０６６０３４号
【発明の概要】
【発明が解決しようとする課題】
【０００９】
従って、本発明は、塗膜外観性及び塗装作業性（タレ抵抗性、ワキ抵抗性）に優れた複層塗膜を得ることができる、３Ｃ１Ｂ方式の複層塗膜形成方法を提供するものである。
【課題を解決するための手段】
【００１０】
本発明者らは、前記課題を解決するべく鋭意研究を重ねた結果、水性第１ベース塗料において、特定の重量平均分子量を有する水溶性又は水分散性アクリル樹脂と、特定の重量平均分子量を有し、水溶性又は水分散性ポリエステル樹脂、水溶性又は水分散性ポリウレタン樹脂、水溶性又は水分散性アクリル−ウレタン樹脂から選ばれる１種類以上の水溶性又は水分散性樹脂とを併用することにより、上記課題を解決することができることを見出し、本発明を完成させるに至った。
【００１１】
すなわち、本発明は、被塗物上に、水性第１ベース塗料（Ａ）を塗装して第１ベース塗膜を形成する工程、未硬化の前記第１ベース塗膜上に水性第２ベース塗料（Ｂ）を塗装して第２ベース塗膜を形成する工程、未硬化の前記第２ベース塗膜上にクリヤー塗料（Ｃ）を塗装してクリヤー塗膜を形成する工程、前記第１ベース塗膜、前記第２ベース塗膜、前記クリヤー塗膜を同時に加熱硬化する工程を含み、前記水性第１ベース塗料（Ａ）が、基体樹脂として、重量平均分子量が１０，０００〜１００，０００である水溶性又は水分散性アクリル樹脂（Ａ１）、並びに、重量平均分子量が１０，０００〜１００，０００であって、ポリエステル樹脂、ポリウレタン樹脂、及びアクリル−ウレタン樹脂から選ばれる１種以上の水溶性又は水分散性樹脂（Ａ２）を含有する、複層塗膜形成方法に関する。
【００１２】
また、本発明は、上記の複層塗膜形成方法において、｛前記（Ａ１）成分／前記（Ａ２）成分｝で表される固形分質量比の値が０．１〜１．０である、複層塗膜形成方法に関する。
【００１３】
また、本発明は、上記の複層塗膜形成方法において、前記（Ａ１）成分のガラス転移温度が２０〜８０℃である、複層塗膜形成方法に関する。
【００１４】
また、本発明は、上記の複層塗膜形成方法において、前記（Ａ２）成分のガラス転移温度が−５０〜０℃である、複層塗膜形成方法に関する。
【００１５】
また、本発明は、上記の複層塗膜形成方法において、｛前記（Ａ１）成分＋前記（Ａ２）成分｝／（前記水性第１ベース塗料（Ａ）の基体樹脂の総固形分）で表される固形分質量比の値が０．８以上である、複層塗膜形成方法に関する。
【００１６】
また、本発明は、上記の複層塗膜形成方法において、水性第２ベース塗料（Ｂ）が、基体樹脂として、重量平均分子量が１０，０００〜１００，０００である水溶性又は水分散性樹脂を含有する、複層塗膜形成方法に関する。
【００１７】
また、本発明は、上記の複層塗膜形成方法により得られた塗膜に関する。
【発明の効果】
【００１８】
本発明の複層塗膜形成方法によって、塗膜外観性及び塗装作業性（タレ抵抗性、耐ワキ性）に優れた複層塗膜を得ることができる。
【発明を実施するための形態】
【００１９】
水性第１ベース塗料（Ａ）は、基体樹脂として、水溶性又は水分散性アクリル樹脂（Ａ１）及び、ポリエステル樹脂、ポリウレタン樹脂、アクリル−ウレタン樹脂から選ばれる１種類以上の水溶性又は水分散性樹脂（Ａ２）を含有する。ここで、本明細書における「基体樹脂」とは、架橋剤と反応する官能基を有する樹脂のことである。
【００２０】
水溶性又は水分散性アクリル樹脂（Ａ１）は、ラジカル重合性単量体を原料成分とするラジカル重合反応を利用した、公知の方法により得ることができる。
【００２１】
ラジカル重合性単量体として、例えば、（メタ）アクリル酸、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｓｅｃ−ブチル、（メタ）アクリル酸ヘキシル、（メタ）アクリル酸２−エチルヘキシル、（メタ）アクリル酸オクチル、（メタ）アクリル酸ラウリル、（メタ）アクリル酸ステアリル、アリルアルコール、（メタ）アクリル酸２−ヒドロキシエチル、（メタ）アクリル酸３−ヒドロキシプロピル、（メタ）アクリル酸４−ヒドロキシブチル、スチレン、（メタ）アクリル酸シクロヘキシル、（メタ）アクリル酸４−ｔｅｒｔ−ブチルシクロヘキシル、（メタ）アクリロニトリルなどが挙げられる。これらのラジカル重合性単量体は、単独で使用することもでき、２種以上組み合わせて使用することもできる。
【００２２】
水溶性又は水分散性アクリル樹脂（Ａ１）の重量平均分子量は１０，０００〜１００，０００であり、塗装作業性の点から、１０，０００〜８０，０００が好ましく、１５，０００〜４０，０００がより好ましい。重量平均分子量が１０，０００未満では、タレが発生する場合があり、１００，０００を超えると、塗膜外観性が低下する場合がある。この重量平均分子量は、具体的には例えば１０，０００、１５，０００、２０，０００、２５，０００、３０，０００、３５，０００、４０，０００、４５，０００、５０，０００、５５，０００、６０，０００、６５，０００、７０，０００、７５，０００、８０，０００、８５，０００、９０，０００、９５，０００、１００，０００であり、ここで例示した数値の何れか２つの間の範囲内であってもよい。なお、本明細書に記載された重量平均分子量の値は、ポリスチレンを標準物質としたゲル・パーミエーション・クロマトグラフィー（ＧＰＣ）により得られる値である。
【００２３】
水溶性又は水分散性アクリル樹脂（Ａ１）のガラス転移温度は、塗装作業性の点から、２０〜８０℃が好ましく、２５〜６５℃がより好ましく、３０〜５０℃が特に好ましい。本明細書に記載されたガラス転移温度の値は、ＤＳＣ（示差走査型熱量測定）における転移開始温度の値である。ガラス転移温度の値は、具体的には例えば２０、２５、３０、３５、４０、４５、５０、５５、６０、６５、７０、７５、８０℃であり、ここで例示した数値の何れか２つの間の範囲内であってもよい。
【００２４】
水溶性又は水分散性アクリル樹脂（Ａ１）の水酸基価は、特に限定されないが、例えば２０〜１２０ｍｇＫＯＨ／ｇが好ましい。
【００２５】
水溶性又は水分散性樹脂（Ａ２）は、水溶性又は水分散性ポリエステル樹脂、水溶性又は水分散性ポリウレタン樹脂、水溶性又は水分散性アクリル−ウレタン樹脂から選ばれる少なくとも１種類の水溶性又は水分散性樹脂であり、水溶性又は水分散性アクリル樹脂（Ａ１）と併用することにより、３Ｃ１Ｂ方式の複層塗膜形成方法において、塗膜外観性及び塗装作業性（タレ抵抗性、耐ワキ性）に優れた複層塗膜を得ることができる。水溶性又は水分散性樹脂（Ａ２）としては、塗膜外観性の点から、水溶性又は水分散性ポリウレタン樹脂が好ましい。
【００２６】
水溶性又は水分散性樹脂（Ａ２）の重量平均分子量は１０，０００〜１００，０００であり、塗装作業性の点から、１０，０００〜６０，０００が好ましく、１０，０００〜３０，０００がより好ましい。重量平均分子量が１０，０００未満では、タレが発生する場合があり、１００，０００を超えると、塗膜外観が低下する場合がある。この重量平均分子量は、具体的には例えば１０，０００、１５，０００、２０，０００、２５，０００、３０，０００、３５，０００、４０，０００、４５，０００、５０，０００、５５，０００、６０，０００、６５，０００、７０，０００、７５，０００、８０，０００、８５，０００、９０，０００、９５，０００、１００，０００であり、ここで例示した数値の何れか２つの間の範囲内であってもよい。
【００２７】
水溶性又は水分散性樹脂（Ａ２）のガラス転移温度は、塗装作業性の点から、−５０〜０℃が好ましく、−４５〜−１０℃がより好ましく、−４０〜−２５℃が特に好ましい。ガラス転移温度の値は、具体的には例えば−５０、−４５、−４０、−３５、−３０、−２５、−２０、−１５、−１０、−５、０℃であり、ここで例示した数値の何れか２つの間の範囲内であってもよい。
【００２８】
水溶性又は水分散性樹脂（Ａ２）の水酸基価は、特に限定されないが、例えば２０〜１２０ｍｇＫＯＨ／ｇが好ましい。
【００２９】
水溶性又は水分散性樹脂（Ａ２）として使用できる水溶性又は水分散性ポリエステル樹脂は、多塩基酸と多価アルコールを原料成分とするエステル化反応を利用した、公知の方法により得ることができる。
【００３０】
水溶性又は水分散性ポリエステル樹脂の原料成分である多塩基酸として、通常は多価カルボン酸が使用されるが、必要に応じて１価の脂肪酸などを併用することができる。多価カルボン酸として、例えば、フタル酸、イソフタル酸、テトラヒドロフタル酸、テトラヒドロイソフタル酸、ヘキサヒドロフタル酸、ヘキサヒドロテレフタル酸、トリメリット酸、アジピン酸、セバシン酸、コハク酸、アゼライン酸、フマル酸、マレイン酸、イタコン酸、ピロメリット酸、及びこれらの酸無水物が挙げられる。これらの多塩基酸は、単独で使用することもでき、２種以上組み合わせて使用することもできる。
【００３１】
水溶性又は水分散性ポリエステル樹脂の原料成分である多価アルコールとして、グリコール及び３価以上の多価アルコールが挙げられる。グリコールとして、例えば、エチレングリコール、プロピレングリコール、ジエチレングリコール、トリエチレングリコール、テトラエチレングリコール、ジプロピレングリコール、ポリエチレングリコール、ポリプロピレングリコール、ネオペンチルグリコール、ヘキシレングリコール、１，３−ブタンジオール、１，４−ブタンジオール、１，５−ペンタンジオール、１，６−ヘキサンジオール、２−ブチル−２−エチル−１，３−プロパンジオール、メチルプロパンジオール、シクロヘキサンジメタノール、３，３−ジエチル−１，５−ペンタンジオールなどが挙げられる。また、３価以上の多価アルコールとして、例えば、グリセリン、トリメチロールエタン、トリメチロールプロパン、ペンタエリスリトール、ジペンタエリスリトールなどが挙げられる。これらの多価アルコールは、単独で使用することもでき、２種以上組み合わせて使用することもできる。
【００３２】
水溶性又は水分散性樹脂（Ａ２）として使用できる水溶性又は水分散性ポリウレタン樹脂は、ポリオール、ポリイソシアネート化合物、ジメチロールアルカン酸、多価アルコールなどを原料成分とする公知の方法で得られる。
【００３３】
ポリオールとして、例えば、ポリエステルポリオール、ポリエーテルポリオール、ポリカーボネートポリオールなどが挙げられるが、ポリエステルポリオールが好ましい。
【００３４】
ポリエステルポリオールは、水溶性又は水分散性ポリエステル樹脂と同様、多塩基酸と多価アルコールを原料成分とするエステル化反応を利用した、公知の方法により得ることができる。
【００３５】
ポリイソシアネート化合物として、例えば、４，４′−ジフェニルメタンジイソシアネート、２，４−又は２，６−トリレンジイソシアネート、１，５−ナフタレンジイソシアネート、ｐ−又はｍ−フェニレンジイソシアネートなどの芳香族ジイソシアネート、イソホロンジイソシアネート、４，４′−ジシクロヘキシルメタンジイソシアネート、１，４−シクロヘキシレンジイソシアネート、トリレンジイソシアネートの水素添加物などの脂環式ジイソシアネート、ヘキサメチレンジイソシアネートなどの脂肪族ジイソシアネート、キシリレンジイソシアネート、ｍ−テトラメチルキシリレンジイソシアネートなどが挙げられる。これらのポリイソシアネート化合物は、単独で使用することもでき、２種以上組み合わせて使用することもできる。
【００３６】
ジメチロールアルカン酸として、例えば、ジメチロールプロピオン酸、ジメチロールブタン酸、ジメチロールペンタン酸、ジメチロールヘプタン酸、ジメチロールオクタン酸、ジメチロールノナン酸が挙げられる。これらのジメチロールアルカン酸は、単独で使用することもでき、２種以上組み合わせて使用することもできる。
【００３７】
多価アルコールとして、種々のグリコール及び３価以上の多価アルコールが挙げられ、例えば、本明細書に水溶性又は水分散性ポリエステル樹脂の原料成分として例示されている多価アルコールが挙げられる。これらの多価アルコールは、単独で使用することもでき、２種以上組み合わせて使用することもできる。
【００３８】
水溶性又は水分散性樹脂（Ａ２）として使用できる水溶性又は水分散性アクリル−ウレタン樹脂は、水溶性又は水分散性ポリウレタン樹脂中でアクリル樹脂を合成することにより得られる。ここで、水溶性又は水分散性ポリウレタン樹脂は親水性基を有し、アクリル樹脂は親水性基を有さない。そのため、ポリウレタン樹脂が乳化剤として作用してミセルの外側に位置してシェル部を形成し、アクリル樹脂がミセルの内側に位置してコア部を形成した、コア／シェル構造を形成する。
【００３９】
水溶性又は水分散性アクリル−ウレタン樹脂のシェル部となる水溶性又は水分散性ポリウレタン樹脂は、ポリオール、ポリイソシアネート化合物、ジメチロールアルカン酸、多価アルコールなどを原料成分とする公知の方法で得られる。
【００４０】
水溶性又は水分散性アクリル−ウレタン樹脂のコア部となるアクリル樹脂は、ラジカル重合性単量体を原料成分とするラジカル重合反応を利用した、公知の方法により得ることができる。
【００４１】
水溶性又は水分散性アクリル樹脂（Ａ１）と水溶性又は水分散性樹脂（Ａ２）の含有比は、塗装作業性の点から、｛（Ａ１）成分／（Ａ２）成分｝で表される固形分質量比の値が０．１〜１．０が好ましく、０．２〜０．８がより好ましく、０．３〜０．５が特に好ましい。この値は、具体的には例えば０．１、０．２、０．３、０．４、０．５、０．６、０．７、０．８、０．９、０．９５、１．０であり、ここで例示した数値の何れか２つの間の範囲内であってもよい。
【００４２】
水性第１ベース塗料（Ａ）は、基体樹脂として、水溶性又は水分散性アクリル樹脂（Ａ１）、水溶性又は水分散性樹脂（Ａ２）とともに、公知の水溶性又は水分散性樹脂を含有させてもよい。本発明の水性第１ベース塗料（Ａ）において、｛（Ａ１）成分＋（Ａ２）成分｝／（水性第１ベース塗料（Ａ）の基体樹脂の総固形分）で表される固形分質量比の値は、０．８以上が好ましく、０．８５以上がより好ましく、０．９以上が特に好ましい。
【００４３】
水性第２ベース塗料（Ｂ）の基体樹脂は、水溶性又は水分散性樹脂である限り、特に制限はないが、塗膜外観性の点から、基体樹脂の重量平均分子量は１０，０００〜１００，０００が好ましく、１０，０００〜８０，０００がより好ましく、１５，０００〜４０，０００が特に好ましい。この重量平均分子量は、具体的には例えば１０，０００、１５，０００、２０，０００、２５，０００、３０，０００、３５，０００、４０，０００、４５，０００、５０，０００、５５，０００、６０，０００、６５，０００、７０，０００、７５，０００、８０，０００、８５，０００、９０，０００、９５，０００、１００，０００であり、ここで例示した数値の何れか２つの間の範囲内であってもよい。
【００４４】
また、水性第２ベース塗料（Ｂ）において、重量平均分子量が１０，０００〜１００，０００である水溶性又は水分散性樹脂の固形分質量含有比率は、塗膜外観性の点から、水性第２ベース塗料（Ｂ）の基体樹脂の総固形分質量に対して８０質量％以上が好ましく、８５質量％以上がより好ましく、９０質量％以上が特に好ましい。
【００４５】
水性第２ベース塗料（Ｂ）の基体樹脂となる水溶性又は水分散性樹脂として、例えば、アクリル樹脂、ポリエステル樹脂、ポリウレタン樹脂、アクリル−ウレタン樹脂から選ばれる１種以上の水溶性又は水分散性樹脂が好ましく、少なくともアクリル樹脂及びポリウレタン樹脂を水溶性又は水分散性樹脂として含有することがより好ましく、少なくともアクリル樹脂、ポリウレタン樹脂及びポリエステル樹脂を水溶性又は水分散性樹脂として含有することが特に好ましい。
【００４６】
水性第１ベース塗料（Ａ）及び水性第２ベース塗料（Ｂ）の基体樹脂である水溶性又は水分散性樹脂は、樹脂が有する酸基の少なくとも一部が塩基性物質で中和された状態で使用されることが好ましい。これにより、樹脂が水性塗料中で安定な状態で存在することができる。
【００４７】
塩基性物質として、例えば、アンモニア、モルホリン、Ｎ−アルキルモルホリン、モノイソプロパノールアミン、メチルエタノールアミン、メチルイソプロパノールアミン、ジメチルエタノールアミン、ジイソプロパノールアミン、ジエタノールアミン、トリエタノールアミン、ジエチルエタノールアミン、トリエタノールアミン、メチルアミン、エチルアミン、プロピルアミン、ブチルアミン、２−エチルヘキシルアミン、ジメチルアミン、ジエチルアミン、ジプロピルアミン、ジブチルアミン、トリメチルアミン、トリエチルアミン、トリイソプロピルアミン、トリブチルアミンなどが挙げられる。これらの塩基性物質は、１種単独で用いてもよいし、又は２種以上を組み合わせて用いてもよい。
【００４８】
水性第１ベース塗料（Ａ）及び水性第２ベース塗料（Ｂ）は、基体樹脂の官能基と反応する架橋剤を含有することが好ましい。架橋剤として、例えば、アミノ樹脂、ポリイソシアネート化合物、ブロック化ポリイソシアネート化合物などが挙げられる。これらの架橋剤は、１種単独で用いてもよいし、又は２種以上を組み合わせて用いてもよい。
【００４９】
アミノ樹脂は、アミノ基を含有する化合物にホルムアルデヒドを付加し縮合させた樹脂の総称であり、具体的には、例えば、メラミン樹脂、尿素樹脂、グアナミン樹脂などが挙げられるが、メラミン樹脂が好ましい。
【００５０】
メラミン樹脂として、例えば、メラミンとホルムアルデヒドとを反応させて得られる部分又は完全メチロール化メラミン樹脂、メチロール化メラミン樹脂のメチロール基をアルコール成分で部分的に又は完全にエーテル化して得られる部分又は完全アルキルエーテル型メラミン樹脂、イミノ基含有型メラミン樹脂、及びこれらの混合型メラミン樹脂が挙げられる。ここで、アルキルエーテル型メラミン樹脂としては、例えば、メチル化メラミン樹脂、ブチル化メラミン樹脂、メチル／ブチル混合アルキル型メラミン樹脂などが挙げられる。
【００５１】
アミノ樹脂を架橋剤とする場合、｛（基体樹脂）／（アミノ樹脂）｝で表される固形分質量比は、耐水性、耐チッピング性の点から、１．５〜６．０が好ましく、１．７５〜４．０がより好ましい。
【００５２】
ポリイソシアネート化合物として、例えば、４，４′−ジフェニルメタンジイソシアネート、２，４−又は２，６−トリレンジイソシアネート、１，５−ナフタレンジイソシアネート、ｐ−又はｍ−フェニレンジイソシアネートなどの芳香族ジイソシアネート、イソホロンジイソシアネート、４，４′−ジシクロヘキシルメタンジイソシアネート、１，４−シクロヘキシレンジイソシアネート、トリレンジイソシアネートの水素添加物などの脂環式ジイソシアネート、ヘキサメチレンジイソシアネートなどの脂肪族ジイソシアネート、キシリレンジイソシアネート、ｍ−テトラメチルキシリレンジイソシアネートなどが挙げられる。
【００５３】
ブロック化ポリイソシアネート化合物とは、ポリイソシアネート化合物のイソシアネート基を、ブロック剤で保護したものである。ブロック剤としては、例えば、ブタノールなどのアルコール類、メチルエチルケトオキシムなどのオキシム類、ε−カプロラクタム類などのラクタム類、アセト酢酸ジエステルなどのジケトン類、イミダゾール、２−エチルイミダゾールなどのイミダゾール類、又はｍ−クレゾールなどのフェノール類などが挙げられる。
【００５４】
ポリイソシアネート化合物又はブロック化ポリイソシアネート化合物を架橋剤とする場合、耐水性、耐チッピング性などの点から、基体樹脂の水酸基に対する架橋剤のイソシアネート基の当量比（ＮＣＯ／ＯＨ）は、０．５〜２．０が好ましく、０．８〜１．５がより好ましい。
【００５５】
水性第１ベース塗料（Ａ）及び水性第２ベース塗料（Ｂ）には、着色顔料、光輝顔料、体質顔料などの各種顔料を含有させることができる。着色顔料として、例えば、黄鉛、黄色酸化鉄、酸化鉄、カーボンブラック、二酸化チタンなどの無機系顔料、アゾキレート系顔料、不溶性アゾ系顔料、縮合アゾ系顔料、フタロシアニン系顔料、インディゴ顔料、ペリノン系顔料、ペリレン系顔料、ジオキサン系顔料、キナクリドン系顔料、イソインドリノン系顔料、金属錯体顔料などの有機系顔料が挙げられる。また、光輝顔料として、例えば、アルミニウムフレーク顔料、アルミナフレーク顔料、マイカ顔料、シリカフレーク顔料、ガラスフレーク顔料などが挙げられる。そして、体質顔料として、例えば、炭酸カルシウム、バライト、沈降性硫酸バリウム、クレー、タルクなどが挙げられる。これらの顔料は、１種単独で用いてもよいし、又は２種以上を組み合わせて用いてもよい。
【００５６】
水性第１ベース塗料（Ａ）及び水性第２ベース塗料（Ｂ）に顔料を含有させる場合、顔料と基体樹脂の総固形分との質量比（顔料／基体樹脂）は、例えば、０．０３〜２．０が好ましい。
【００５７】
水性第１ベース塗料（Ａ）及び水性第２ベース塗料（Ｂ）には、表面調整剤、消泡剤、界面活性剤、造膜助剤、防腐剤、紫外線吸収剤、光安定剤、酸化防止剤などの各種添加剤、各種レオロジーコントロール剤、各種有機溶剤などの１種以上を含有させることができる。
【００５８】
水性第１ベース塗料（Ａ）及び水性第２ベース塗料（Ｂ）は、必要に応じて、水、場合によっては少量の有機溶剤やアミンを使用し、適当な粘度に希釈してから塗装に供される。
【００５９】
本発明の複層塗膜形成方法のクリヤー塗料は、特に限定されない。クリヤー塗料の基体樹脂としては、アクリル樹脂、ポリエステル樹脂、アルキド樹脂などが挙げられ、硬化システムとしては、例えば、メラミン硬化、酸／エポキシ硬化、イソシアネート硬化などが挙げられる。これらの中でも、耐候性、耐酸性の点から、アクリル樹脂を基体樹脂とする酸／エポキシ硬化型のクリヤー塗料が好ましい。
【００６０】
本発明の複層塗膜形成方法における各塗料の塗装方法としては、自動車産業において通常用いられている方法、例えばエアースプレー塗装、エアー霧化式静電塗装、ベル回転霧化式静電塗装等が適用できる。
【００６１】
本発明の複層塗膜形成方法では、まず、被塗物上に第１水性ベース塗料（Ａ）が塗装される。
【００６２】
被塗物としては、表面に電着塗膜が形成された金属素材、この電着塗膜上に中塗り塗膜が形成された金属素材、プラスチックなどが挙げられる。
【００６３】
水性第１ベース塗料（Ａ）の塗装時の温湿度条件は、特に限定されないが、例えば、１０〜４０℃、６５〜８５％（相対湿度）である。また、水性第１ベース塗料（Ａ）を塗装した第１ベース塗膜の乾燥膜厚は、例えば、１０〜４０μｍであり、耐候性及び耐チッピング性の点から、好ましくは１５〜４０μｍである。
【００６４】
本発明の複層塗膜形勢方法において、水性第１ベース塗料（Ａ）の塗装後には、予備乾燥を行ってもよい。なお、予備乾燥を行う場合の条件は、３０〜１００℃、３〜１０分が好ましい。
【００６５】
本発明の複層塗膜形成方法においては、未硬化の第１ベース塗膜上に水性第２ベース塗料（Ｂ）が塗装される。
【００６６】
水性第２ベース塗料（Ｂ）の塗装時の温湿度条件は、特に限定されないが、例えば、１０〜４０℃、６５〜８５％（相対湿度）である。また、水性第２ベース塗料（Ｂ）を塗装した第２ベース塗膜の乾燥膜厚は、例えば、５〜１５μｍである。
【００６７】
本発明の複層塗膜形勢方法において、水性第２ベース塗料（Ｂ）の塗装後には、予備乾燥を行ってもよい。なお、予備乾燥を行う場合の条件は、３０〜１００℃、３〜１０分が好ましい。
【００６８】
本発明の複層塗膜形成方法では、この第２ベース塗膜上にクリヤー塗料（Ｃ）が塗装される。
【００６９】
クリヤー塗料（Ｃ）を塗装したクリヤー塗膜の乾燥膜厚は、特に限定されないが、例えば、２０〜１００μｍが好ましい。
【００７０】
本発明の複層塗膜形成方法では、上記の方法で形成した第１ベース塗膜、第２ベース塗膜、クリヤー塗膜を、同時に加熱硬化させる。
【００７１】
本発明の複層塗膜形成方法の加熱硬化工程において、加熱硬化温度・時間は、例えば、１２０〜１７０℃、１０〜６０分が好ましい。
【実施例】
【００７２】
以下、本発明について、実施例を挙げて更に詳細に説明するが、本発明はこれに限定されるものではない。なお、特に断らない限り、各例中の部、％、比は、それぞれ質量部、質量％、質量比を表す。
【００７３】
＜製造例１−１：水分散性アクリル樹脂ＡＣ−１の製造＞
還流冷却器、温度計、攪拌装置、窒素ガス導入管及び滴下ロートを備えたフラスコに脱イオン水４０部を仕込んで窒素雰囲気下で８０℃に昇温させた。次に、滴下成分として、メタクリル酸メチル１５部、スチレン１０部、ｎ−ブチルメタクリレート３７部、２−ヒドロキシエチルメタクリレート１８．５部、ブチルアクリレート９．２部、アクリル酸１０．３部からなるラジカル重合性単量体混合物、乳化重合調節剤（商品名「チオカルコール２０」、花王（株）製、ｎ−ドデシルメルカプタン）４．０部、反応性アニオン乳化剤（商品名「エレミノールＲＳ−３０」、三洋化成工業（株）製、メタクリロイロキシポリオキシアルキレン硫酸エステルナトリウム）２．０部、反応性ノニオン乳化剤（商品名「アデカリアソープＮＥ２０」、（株）ＡＤＥＫＡ製）１．０部、脱イオン水１５部からなる乳化剤溶液、及び過硫酸アンモニウム０．３２部、脱イオン水１５部からなる重合開始剤溶液を、滴下ロートで３時間かけて滴下した。滴下終了後、１時間攪拌を続けた後で４０℃まで冷却し、表１に示す特性値を有する水分散性アクリル樹脂ＡＣ−１を得た。
【００７４】
＜製造例１−２〜１−８：水分散性アクリル樹脂ＡＣ−２〜ＡＣ−８の製造＞
表１に示された配合組成に従って、製造例１−１と同様の方法で、表１に示す特性値を有する水分散性アクリル樹脂ＡＣ−２〜ＡＣ−８を得た。
【００７５】
【表１】
2014008434.tif 000002
【００７６】
表１に示される各種配合成分の詳細を以下に示す。
（注１）乳化重合調節剤（商品名「チオカルコール２０」、花王（株）製、ｎ−ドデシルメルカプタン）
（注２）反応性アニオン乳化剤（商品名「エレミノールＲＳ−３０」、三洋化成工業（株）製、メタクリロイロキシポリオキシアルキレン硫酸エステルナトリウム）
（注３）反応性ノニオン乳化剤（商品名「アデカリアソープＮＥ２０」、（株）ＡＤＥＫＡ製）
【００７７】
＜製造例２−１：水分散性ポリウレタン樹脂ＰＵ−１の製造＞
＜製造例２−１（ａ）：ポリエステルポリオールの製造＞
反応水の分離管が付属した還流冷却器、温度計、攪拌装置及び窒素ガス導入管を備えたフラスコに、ダイマー酸（商品名「ＥＭＰＯＬ１００８」、コグニス社製、炭素数３６）５４．０部、ネオペンチルグリコール８．０部、イソフタル酸１７．８部、１，６−ヘキサンジオール１９．４部、トリメチロールプロパン０．８部を仕込み、１２０℃まで昇温して原料を溶解した後、攪拌しながら１６０℃まで昇温した。１６０℃で１時間保持した後、２３０℃まで５時間かけて昇温した。２３０℃に保持しながら定期的に酸価を測定し、樹脂酸価が４ｍｇＫＯＨ／ｇになったら、８０℃以下まで降温した。最後にメチルエチルケトン３１．６部を加え、酸価４ｍｇ／ＫＯＨ／ｇ、水酸基価６２ｍｇＫＯＨ／ｇ、重量平均分子量７，２００のポリエステルポリオールを得た。
【００７８】
＜製造例２−１（ｂ）：水分散性ポリウレタン樹脂ＰＵ−１の製造＞
温度計、攪拌装置及び窒素ガス導入管を備えたフラスコに、製造例２−１（ａ）で得られたポリエステルポリオール８１．５部、ジメチロールプロピオン酸６．１部、ネオペンチルグリコール１．４部、メチルエチルケトン３０部を仕込み、攪拌しながら８０℃まで昇温した。８０℃になった時点で、イソホロンジイソシアネート２５．９部加え、８０℃を継続し、イソシアネート価が０．５１ｍｅｑ／ｇ（表２において「イソシアネート価（１）」とする）になったところで、トリメチロールプロパン５．８部を加え、８０℃を保持した。イソシアネート価（表２において「イソシアネート価（２）」とする）が０．０１ｍｅｑ／ｇになったら、ブチルセロソルブ３３．３部を加えてから１００℃まで昇温し、減圧条件下でメチルエチルケトンを除去した。最後に、５０℃まで降温してからジメチルエタノールアミン３．６部加えて酸基を中和し、脱イオン水１９６．０部を加え、表２に示す特性値を有するポリウレタン樹脂ＰＵ−１を得た。
【００７９】
＜製造例２−２〜２−４：水分散性ポリウレタン樹脂ＰＵ−２〜ＰＵ−４製造＞
表２に示された配合組成と条件に従って、製造例２−１（ｂ）と同様の方法で、表２に示す特性値を有する水分散性ポリウレタン樹脂ＰＵ−２〜ＰＵ−４を得た。なお、水分散性ポリウレタン樹脂ＰＵ−４を製造する際は、製造例２−１（ｂ）で使用したトリメチロールプロパンの代わりに、ネオペンチルグリコールを使用した。
【００８０】
【表２】
2014008434.tif 000003
【００８１】
＜製造例３：水分散性アクリル−ウレタン樹脂ＡＵの製造＞
＜製造例３（ａ）：ポリエステルポリオールの製造＞
反応水の分離管が付属した還流冷却器、温度計、攪拌装置及び窒素ガス導入管を備えたフラスコに、ダイマー酸（商品名「ＥＭＰＯＬ１００８」、コグニス社製、炭素数３６）５４．０部、ネオペンチルグリコール８．０部、イソフタル酸１７．８部、１，６−ヘキサンジオール１９．４部、トリメチロールプロパン０．８部を仕込み、１２０℃まで昇温して原料を溶解した後、攪拌しながら１６０℃まで昇温した。１６０℃で１時間保持した後、２３０℃まで５時間かけて昇温した。２３０℃のまま反応を継続し、樹脂酸価が４ｍｇＫＯＨ／ｇになったら、８０℃以下まで冷却した。最後にメチルエチルケトン３１．６部を加えた結果、酸価４ｍｇ／ＫＯＨ／ｇ、水酸基価６２ｍｇＫＯＨ／ｇ、重量平均分子量７，２００のポリエステルポリオールを得た。
【００８２】
＜製造例３（ｂ）：ポリウレタン樹脂の製造＞
温度計、攪拌装置及び窒素ガス導入管を備えたフラスコに、製造例３（ａ）で得られたポリエステルポリオール７８．３部、ジメチロールプロピオン酸７．８部、ネオペンチルグリコール１．４部、メチルエチルケトン１４．８部を仕込み、攪拌しながら８０℃まで昇温した。８０℃になった時点で、イソホロンジイソシアネート２７．６部加え、８０℃を継続し、イソシアネート価が０．４３ｍｅｑ／ｇになったところで、トリメチロールプロパン４．８部を加え、８０℃を保持した。イソシアネート価が０．０１ｍｅｑ／ｇになったら、ブチルセロソルブ３３．３部を加えてから１００℃まで昇温し、減圧条件下でメチルエチルケトンを除去した。最後に、５０℃まで降温してからジメチルエタノールアミン４．４部加えて酸性基を中和し、脱イオン水１２４．６部を加え、その結果、樹脂固形分３５％、酸価３５ｍｇ／ＫＯＨ／ｇ、水酸基価４０ｍｇＫＯＨ／ｇ、重量平均分子量２４，５００のポリウレタン樹脂を得た。
【００８３】
＜製造例３（ｃ）：水分散性アクリル−ウレタン樹脂ＡＵの製造＞
温度計、攪拌装置及び窒素ガス導入管を備えたフラスコに、製造例３（ｂ）で得られたポリウレタン樹脂７１．５部、脱イオン水１９．３部を仕込み、攪拌しながら８５℃まで昇温した後、滴下成分として、スチレン２．２部、メチルメタクリレート２．１部、ｎ−ブチルアクリレート１．８部、２−ヒドロキシエチルメタクリレート１．４部、プロピレングリコールモノメチルエーテル１．５部、重合開始剤であるｔ−ブチルパーオキシ−２−エチル−エチルヘキサノエート０．１部の均一混合液を、３．５時間かけて滴下ロートを用いて等速滴下した。滴下終了後、８５℃で１時間保持した後、追加触媒として、重合開始剤であるｔ−ブチルパーオキシ−２−エチル−エチルヘキサノエート０．０３部をプロピレングリコールモノエチルエーテル０．０９部に溶解した重合開始剤溶液を添加し、８５℃で１時間保持して、水分散性アクリル−ウレタン樹脂ＡＵを得た。水分散性アクリル−ウレタン樹脂ＡＵの特性値は、重量平均分子量８０，０００、ガラス転移温度−２０℃、酸価２７ｍｇＫＯＨ／ｇ、水酸基価４９ｍｇＫＯＨ／ｇ、樹脂固形分３２．５％だった。
【００８４】
＜製造例４：水分散性ポリエステル樹脂ＰＥの製造＞
反応水の分離管が付属した還流冷却器、温度計、攪拌装置及び窒素ガス導入管を備えたフラスコに、ダイマー酸（商品名「ＥＭＰＯＬ１００８」、コグニス社製、炭素数３６）１５．０部、無水フタル酸３０．０部、アジピン酸３．１部、１，６−ヘキサンジオール３１．５部、トリメチロールプロパン１０．３部を仕込み、１２０℃まで昇温して原料を溶解した後、攪拌しながら１６０℃まで昇温した。１６０℃で１時間保持した後、２３０℃まで５時間かけて昇温した。２３０℃で２時間保持した後、１８０℃まで降温した。無水トリメリット酸１０部を加え、１８０℃に保持しながら定期的に酸価を測定し、酸価が２５ｍｇＫＯＨ／ｇになったら、８０℃以下まで降温した。ブチルセロソルブ２５部を加えた後、ジメチルエタノールアミン３．２部を加えて酸基を中和し、脱イオン水３４．１部を加え、水分散性ポリエステル樹脂ＰＥを得た。水分散性ポリエステル樹脂ＰＥの特性値は、重量平均分子量１５，０００、ガラス転移温度−３０℃、酸価２５ｍｇＫＯＨ／ｇ、水酸基価９０ｍｇＫＯＨ／ｇ、樹脂固形分６０％だった。
【００８５】
＜実施例１＞
以下に示す方法に従って、水性第１ベース塗料及び水性第２ベース塗料を製造し、これらの塗料を用いて複層塗膜を形成し、その物性を評価した。
【００８６】
＜水性第１ベース塗料の製造＞
分散樹脂として水性ポリウレタン樹脂ＰＵ−１を使用して、カーボンブラック（商品名「ＭＡ−１００」、三菱化学社製）１部、二酸化チタン（商品名「タイピュアＲ７６０」、デュポン社製）９９部をモーターミルで分散し、顔料ペーストを作製した。次に、水分散性アクリル樹脂ＡＣ−１を３９．３部、水分散性ポリウレタン樹脂ＰＵ−１をディソルバーで混合し、そこに、前記顔料ペーストを加えて混合した。最後に、メラミン樹脂（商品名「サイメル３２７」、サイテック・インダストリーズ社製）３３．３部を加えて混合し、第１水性ベース塗料を得た。ここで、第１水性ベース塗料中の水性ポリウレタン樹脂ＰＵ−１の含有量は１７５．０部とした。
【００８７】
＜水性第２ベース塗料の製造＞
分散樹脂として水性ポリウレタン樹脂ＰＵ−１を使用して、カーボンブラック（商品名「ＦＷ−２００」、エボニックデグサジャパン社製）５部をモーターミルで分散し、顔料ペーストを作製した。次に、水分散性アクリル樹脂ＡＣ−１を３９．３部、水分散性ポリウレタン樹脂ＰＵ−１をディソルバーで混合し、そこに、前記顔料ペーストを加えて混合した。最後に、メラミン樹脂（商品名「サイメル３２７」、サイテック・インダストリーズ社製）３３．３部を加えて混合し、第２水性ベース塗料を得た。ここで、第２水性ベース塗料中の水性ポリウレタン樹脂ＰＵ−１の含有量は１７５．０部とした。
【００８８】
＜塗膜性能評価＞
リン酸亜鉛処理軟鋼板に、カチオン電着塗料（商品名「カソガードＮｏ．５００」、ＢＡＳＦコーティングス社製）を、乾燥膜厚が２０μｍとなるように電着塗装を行い、１７５℃で２５分間焼き付けて、本評価に使用する電着塗膜板（以下、「電着板」）とした。
【００８９】
製造した水性第１ベース塗料と水性第２ベース塗料を脱イオン水で希釈し、粘度を４０秒（フォードカップ＃４、２０℃）とした。また、回転霧化型ベル塗装機（商品名「メタリックベルＧ１−ＣＯＰＥＳベル」、ＡＢＢ社製）を準備し、塗装条件を２５℃、７５％（相対湿度）に設定し、以下の方法で複層塗膜形成を行った。
【００９０】
電着板に、水性第１ベース塗料を、乾燥膜厚が２０μｍとなるように塗装した。その後、室温で５分間静置し、水性第２ベース塗料を、乾燥膜厚が１２μｍとなるように塗装した。塗装後、５分間室温で静置し、８０℃で３分間の予備加熱を行った。室温となるまで放冷した後、クリヤー塗料（商品名「ベルコートＮｏ．７３００」、ＢＡＳＦコーティングスジャパン（株）製）を乾燥膜厚が３０μｍとなるように塗装した。塗装後、室温で１０分間静置し、１４０℃で３０分間焼き付けて、試験片を得た。
【００９１】
（１）塗膜外観性
塗膜表面の平滑性を「Ｗａｖｅｓｃａｎ  ＤＯＩ」（商品名、ＢＹＫガードナー社製）により測定して得られたＳｗ値より、試験片の塗膜外観を以下の基準で評価した。
◎：Ｓｗ値が１０未満
〇：Ｓｗ値が１０以上、かつ１５未満
△：Ｓｗ値が１５以上、かつ２０未満
×：Ｓｗ値が２０以上
【００９２】
（２）塗装作業性（耐ワキ性、タレ抵抗性）
１５ｃｍ×４５ｃｍの電着板の短辺方向の端部から３ｃｍの部分に、長辺方向に沿って、直径１ｃｍのパンチ穴を３ｃｍ間隔で１４個空けたものを試験被塗物とした。この試験被塗物を、地面に対して垂直に、かつ、パンチ穴が地面に対して平行に並ぶように塗装台に設置して、以下の方法で塗装作業性試験片を作製した。
【００９３】
試験被塗物に、水性第１ベース塗料を、試験被塗物の長辺方向に沿って、乾燥膜厚が１０μｍから４０μｍへと徐々に増加するように傾斜塗りを行った。塗装後、５分間室温で静置し、水性第２ベース塗料を、乾燥膜厚が１２μｍとなるように塗装した。塗装後、５分間室温で静置し、８０℃で３分間の予備加熱を行った。室温となるまで放冷した後、クリヤー塗料（商品名「ベルコートＮｏ．７３００」、ＢＡＳＦコーティングスジャパン（株）製）を乾燥膜厚が３０μｍとなるように塗装した。塗装後、室温で１０分間静置し、１４０℃で３０分間焼き付けて、塗装作業性試験片を得た。
【００９４】
（２−１）耐ワキ性
塗装作業性試験片を目視観察し、水性第１ベース塗料の乾燥膜厚の増加に対して、ワキが発生し始める直前の乾燥膜厚を膜厚計（商品名「エルコメーター４５６」、エルコメーター社製）で測定し、以下の基準で評価した。
◎：３５μｍ以上
〇：３０μｍ以上、かつ３５μｍ未満
△：２５μｍ以上、かつ３０μｍ未満
×：２５μｍ未満
【００９５】
（２−２）タレ抵抗性
塗装作業性試験片を目視観察し、水性第１ベース塗料の乾燥膜厚の増加に対して、パンチ穴の下端部からタレの終点までの距離が５ｍｍとなるときの乾燥膜厚を膜厚計（商品名「エルコメーター４５６」、エルコメーター社製）で測定し、以下の基準で評価した。
◎：３５μｍ以上
〇：３０μｍ以上、かつ３５μｍ未満
△：２５μｍ以上、かつ３０μｍ未満
×：２５μｍ未満
【００９６】
上記評価の評価評価結果を表３に示す。
【００９７】
＜実施例２〜１５、比較例１〜６＞
表３〜表４で示す水性第１ベース塗料、水性第２ベース塗料を使用し、実施例１と同様の方法で、試験片を作製して塗膜性能評価を行った。評価結果を表３〜表４に示す。
【００９８】
【表３】
2014008434.tif 000004
【００９９】
【表４】
2014008434.tif 000005
【０１００】
表３及び表４に示される各種配合成分の詳細を以下に示す。
（注１）メラミン樹脂（商品名「サイメル３２７」、サイテック・インダストリーズ社製、イミノ基含有型メチル化メラミン樹脂、樹脂固形分９０％）
（注２）カーボンブラック（商品名「ＭＡ−１００」、三菱化学（株）製）
（注３）二酸化チタン（商品名「タイピュアＲ７６０」、デュポン社製）
【０１０１】
＜考察＞
実施例１〜１５では、比較例１〜６に比べて、全ての評価項目において優れた結果が得られた。実施例７，９，１１を参照すると、（Ａ１）成分の分子量は、９万より小さいことが好ましく、５万よりも小さいことがさらに好ましいことが分かった。また、実施例８〜１０を参照すると、（Ａ１）成分のガラス転移温度は、２５℃よりも高いことが好ましいことが分かった。さらに、実施例１，１３，１５を参照すると、（Ａ１）成分／（Ａ２）成分の固形分質量比は、０．９２よりも小さいことが好ましく、０．５４よりも小さいことがさらに好ましいことが分かった。
比較例１及び３では、（Ａ１）又は（Ａ２）成分の分子量が大きすぎたため、塗膜の外観及び耐ワキ性が良好でなかった。
比較例２及び４では、（Ａ１）又は（Ａ２）成分の分子量が小さすぎたため、塗膜の外観及びタレ抵抗性が良好でなかった。
比較例５は、（Ａ２）成分を含有していなかったため、外観、耐ワキ性、タレ抵抗性の何れも良好ではなかった。
比較例６は、（Ａ１）成分を含有していなかったため、外観、耐ワキ性、タレ抵抗性の何れも良好ではなかった。
【手続補正書】
【提出日】平成24年11月30日(2012.11.30)
【手続補正１】
【補正対象書類名】明細書
【補正対象項目名】００４７
【補正方法】変更
【補正の内容】
【００４７】
塩基性物質として、例えば、アンモニア、モルホリン、Ｎ−アルキルモルホリン、モノイソプロパノールアミン、メチルエタノールアミン、メチルイソプロパノールアミン、ジメチルエタノールアミン、ジイソプロパノールアミン、ジエタノールアミン、トリエタノールアミン、ジエチルエタノールアミン、メチルアミン、エチルアミン、プロピルアミン、ブチルアミン、２−エチルヘキシルアミン、ジメチルアミン、ジエチルアミン、ジプロピルアミン、ジブチルアミン、トリメチルアミン、トリエチルアミン、トリイソプロピルアミン、トリブチルアミンなどが挙げられる。これらの塩基性物質は、１種単独で用いてもよいし、又は２種以上を組み合わせて用いてもよい。